ПИГМЕНТНЫЕ ПАСТЫ, ВКЛЮЧАЮЩИЕ ВОДНУЮ ДИСПЕРСИЮ СОПОЛИМЕРА

1. Пигментная паста, включающая
по меньшей мере, одну водную дисперсию, включающую
по меньшей мере, один сополимер (СП), при этом указанный сополимер (СП) получают путем
(I) сначала загружают, водную дисперсию, по меньшей мере, одного полиуретана, и потом
(II) полимеризуют смесь олефиново ненасыщенных мономеров в присутствии полиуретана из (I),
где
(а) применяют водорастворимый инициатор,
(б) олефиново ненасыщенные мономеры отмеряют таким образом, что концентрация 6.0 мас. %, в пересчете на общее количество олефиново ненасыщенных мономеров, применяемых для полимеризации, в растворе реакции не превышена на протяжении всего времени реакции, и
(в) смесь олефиново ненасыщенных мономеров включает, по меньшей мере, один полиолефиново ненасыщенный мономер,
и
по меньшей мере, один пигмент (Р),
где массовое соотношение, по меньшей мере, одного пигмента, по меньшей мере, к одному сополимеру (СП) составляет больше, чем 1.5.
2. Пигментная паста по п. 1, где дозированное добавление олефиново ненасыщенных мономеров для получения сополимера (СП) осуществляют таким образом, что концентрация 4.0 мас. %, в пересчете на общее количество олефиново ненасыщенных мономеров, не превышена в растворе реакции на протяжении всего времени реакции.
3. Пигментная паста по п. 1 или 2, где смесь олефиново ненасыщенных мономеров для получения сополимера (СП) включает 0.1-6.0 мол. % полиолефиново ненасыщенных мономеров.
4. Пигментная паста по любому из пп. 1 или 2, где смесь олефиново ненасыщенных мономеров для получения сополимера (СП) включает 0.1-2.0 мол. % полиолефиново ненасыщенных мономеров.
5. Пигментная паста по любому из пп. 1 или 2, где смесь олефиново ненасыщенных мономеров для получения сополимера (СП) включает 0.1-6.0 мол. % аллил метакрилата и не включает дополнительных полиолефиново ненасыщенных мономеров.
6. Пигментная паста по любому из пп. 1 или 2, где смесь олефиново ненасыщенных мономеров для получения сополимера (СП) включает менее, чем 10.0 мас. % винилароматических мономеров, в пересчете на общее количество олефиново ненасыщенных мономеров.
7. Пигментная паста по любому из пп. 1 или 2, где смесь олефиново ненасыщенных мономеров для получения сополимера (СП) не включает каких-либо винилароматических мономеров.
8. Пигментная паста по любому из пп. 1 или 2, где массовое соотношение, по меньшей мере, одного пигмента, по меньшей мере, к одному сополимеру (СП) составляет больше, чем 2.0.
9. Пигментная паста по любому из пп. 1 или 2, где массовое соотношение, по меньшей мере, одного пигмента, по меньшей мере, к одному сополимеру (СП) составляет больше, чем 2.5.
10. Пигментная паста по любому из пп. 1 или 2, где массовое соотношение, по меньшей мере, одного пигмента, по меньшей мере, к одному сополимеру (СП) составляет 3.0-5.0.
11. Пигментная паста по любому из пп. 1 или 2, где пигментом является пигмент для эффекта.
12. Пигментная паста по п. 11, где пигмент выбирают из группы, включающей алюминиевые пигменты пластинчатой формы и/или металлические оксидно-слюдяные пигменты.
13. Пигментная паста по любому из пп. 1, 2 или 12, где паста включает алюминиевый пигмент пластинчатой формы и, по меньшей мере, один органический растворитель.
14. Пигментная паста по любому из пп. 1, 2 или 12, где паста включает металлические оксидно-слюдяные пигмент и менее, чем 10 мас. % органических растворителей.
15. Применение водной дисперсии сополимера для дисперсии пигментов для эффекта, при этом указанный сополимер (СП) получают путем
(I) сначала загружают, водную дисперсию, по меньшей мере, одного полиуретана, и потом
(II) полимеризуют смесь олефиново ненасыщенных мономеров в присутствии полиуретана из (I),
в которой
(а) применяют водорастворимый инициатор,
(б) олефиново ненасыщенные мономеры отмеряют таким образом, что концентрация 6.0 мас. %, в пересчете на общее количество олефиново ненасыщенных мономеров, применяемых для полимеризации, в растворе реакции не превышена на протяжении всего времени реакции, и
(в) смесь олефиново ненасыщенных мономеров включает, по меньшей мере, один полиолефиново ненасыщенный мономер.